(57)【要約】【課題】  メラミン樹脂化粧板の有する長期耐久性を活用しつつ、車両の内装材を簡易にかつ適切に改修して、産業廃棄物を削減することにより環境保全を達成する。【解決手段】  既設の車両用化粧パネル１に、メラミン樹脂化粧板１０を積層して、既設の車両用化粧パネル１の仕上げ表面を新装する。メラミン樹脂化粧板１０は、金属板１４と、この金属板１４に積層された化粧材１２とから成る。化粧材１２は、フェノール樹脂含浸クラフト紙等のコア層１６と、このコア層１６に積層されたメラミン樹脂化粧層１８とから成っている。メラミン樹脂化粧板１０は、全体の重量に対する含水率が３％以下となるように調整されている。メラミン樹脂化粧層１８は、メラミン樹脂に水溶性アクリル樹脂等の非縮合反応系変性剤を含有して成形される。【選択図】        図１
2005246892.tif 000002
【特許請求の範囲】
【請求項１】
既存の仕上げ表面に、メラミン樹脂化粧層を有するメラミン樹脂化粧板を積層して、前記仕上げ表面を新装することを特徴とする仕上げ表面の改修方法。
【請求項２】
請求項１に記載された仕上げ表面の改修方法であって、前記メラミン樹脂化粧板は、前記メラミン樹脂化粧板全体の重量に対する含水率が３．０％以下に調整されていることを特徴とする仕上げ表面の改修方法。
【請求項３】
請求項１又は請求項２のいずれかに記載された仕上げ表面の改修方法であって、前記メラミン樹脂化粧板は、メラミン樹脂に非縮合反応系変性剤が含有されていることを特徴とする仕上げ表面の改修方法。
【請求項４】
請求項３に記載された仕上げ表面の改修方法であって、前記非縮合系変性剤が、水溶性アクリル樹脂であることを特徴とする仕上げ表面の改修方法。
【請求項５】
請求項１乃至請求項４のいずれかに記載された仕上げ表面の改修方法であって、前記メラミン樹脂化粧板を、脱泡処理することを特徴とする仕上げ表面の改修方法。
【請求項６】
請求項５に記載された仕上げ表面の改修方法であって、メラミン樹脂化粧層を成形後にロールにより加圧することにより、又は、前記メラミン樹脂化粧板を前記仕上げ表面に積層した後に前記メラミン樹脂化粧板を加熱若しくは熱圧着して脱泡処理することを特徴とする仕上げ表面の改修方法。
【請求項７】
請求項１乃至請求項６のいずれかに記載された仕上げ表面の改修方法であって、前記メラミン樹脂化粧板は、全体の厚みが１．０ｍｍ以下であることを特徴とする仕上げ表面の改修方法。
【請求項８】
請求項１乃至請求項７のいずれかに記載された仕上げ表面の改修方法であって、前記メラミン樹脂化粧板は、コア層と前記コア層に積層されたメラミン樹脂化粧層とから成る化粧材に金属板を積層して成り、前記金属板の厚みが０．２ｍｍ〜０．７ｍｍであり、前記金属板を前記仕上げ表面に貼り付けることを特徴とする仕上げ表面の改修方法。
【請求項９】
請求項８に記載された仕上げ表面の改修方法であって、前記金属板は、アルミ板であることを特徴とする仕上げ表面の改修方法。
【請求項１０】
請求項１乃至請求項９のいずれかに記載された仕上げ表面の改修方法であって、前記メラミン樹脂化粧板は、裏面に予め粘着層が設けられていることを特徴とする仕上げ表面の改修方法。
【請求項１１】
請求項１乃至請求項１０のいずれかに記載された仕上げ表面の改修方法であって、前記仕上げ表面が、車両又は船舶の内装材又は外装材の仕上げ表面であることを特徴とする仕上げ表面の改修方法。
【請求項１２】
コア層と前記コア層に積層されたメラミン樹脂化粧層とから成る化粧材に金属板を積層して成る化粧板であって、前記化粧板全体の重量に対する含水率が３．０％以下に調整されていることを特徴とする化粧板。
【請求項１３】
請求項１２に記載された化粧板であって、メラミン樹脂に非縮合反応系変性剤が含有されていることを特徴とする化粧板。
【請求項１４】
請求項１３に記載された化粧板であって、前記非縮合系変性剤が、水溶性アクリル樹脂であることを特徴とする化粧板。
【請求項１５】
請求項１２乃至請求項１４のいずれかに記載された化粧板であって、脱泡処理されていることを特徴とする化粧板。
【請求項１６】
請求項１５に記載された化粧板であって、前記メラミン樹脂化粧層がロールにより加圧されて脱泡処理されていることを特徴とする化粧板。
【請求項１７】
請求項１２乃至請求項１６のいずれかに記載された化粧板であって、全体の厚みが１．０ｍｍ以下であることを特徴とする化粧板。
【請求項１８】
請求項１２乃至請求項１７のいずれかに記載された化粧板であって、前記金属板の厚みが０．２ｍｍ〜０．７ｍｍであることを特徴とする化粧板。
【請求項１９】
請求項１２乃至請求項１８のいずれかに記載された仕上げ表面の改修方法であって、前記金属板が、アルミ板であることを特徴とする化粧板。
【請求項２０】
請求項１２乃至請求項１９のいずれかに記載された化粧板であって、裏面に予め粘着層が設けられていることを特徴とする化粧板。
【発明の詳細な説明】
【技術分野】
【０００１】
本発明は、例えば、鉄道の車両等の既存の内装化粧パネルや仕切り板の化粧天板等の仕上げ表面に、メラミン樹脂化粧板を積層することで車両内装の化粧外観をリニューアルさせる改修方法に関するものであり、特に、車両等に要求される不燃性の基準をクリアして車両等の内装材として適合させつつ、既設の化粧表面材が経時劣化したときに、表面化粧機能を簡易にかつ適切に復元させることに関するものである。
【背景技術】
【０００２】
例えば、鉄道や自動車等の車両、また、船舶等の内装に使用される化粧パネルや化粧天板の表面化粧材としては、一般に、メラミン樹脂化粧板を始め、塩化ビニル化粧シート等の各種シート貼り材料やＦＲＰ成形品、更には意匠性ステンレス板、金属板と樹脂発砲体との複合材料及び塗装金属板等、多様な材料が使用されている。これらの化粧材の中でも、特にメラミン樹脂化粧板は、表面が硬く、耐熱性や耐汚染性にも優れ、化粧面の耐久性（美観維持）が高い材料として、長年、特に、車両や船舶用の内装材として広く使用されている。
【０００３】
これらのメラミン樹脂化粧板等の表面化粧材については、最も重要な機能が外観意匠性の維持であるため、外観上の美感が損なわれた場合、化粧材のみでなくユニット単位の化粧パネル自体の価値を損なう結果をもたらす。このため、従来から、車両用の内装においては、メンテナンスを加えて延命を図り、更には長期の使用等により外観の意匠性を維持できなくなった場合には、改修して新装する必要がある。
【０００４】
この場合、従来は、車両構体に取り付けられた化粧パネルや化粧天板自体を交換することにより、改修作業を行っていた。しかし、これらの化粧パネルや化粧天板は、一般に、前述したメラミン樹脂化粧板を始めとする各種化粧材と下地芯材、あるいは更に裏打ち材を加えた複合体として作製され、これに更に各種アセンブリ部品等を組み込んで車両内装施工に利用されているため、交換作業に際しては、座席や手摺り、荷棚及び固定部材等の既設部品を取り外した上で、新品と取り替え作業を行う必要があり、改修に多大な工程と時間を要する問題があった。
【０００５】
また、この交換後、取り外された化粧パネルや化粧天板全体は、他に用途がなく廃棄処理されていたため、資源に無駄が生じると共に、環境保全、産業廃棄物対策の観点からも好ましくない状況を招いていた。特に、これらの化粧パネル等が、種々のパーツで構成される複合体である場合には、個々の構成部品の耐久性は異なり、表面化粧材の仕上がり表面の美感が損なわれただけで、その他の多くの構成部品は未だ充分に機能を保っている場合であっても、化粧パネル全体の交換が必要となり、無駄な廃棄物発生を余儀なくされることが多かった。
【０００６】
この場合、化粧パネルや化粧天板が、メラミン樹脂化粧板から形成されている場合、メラミン樹脂化粧板は、もとより高耐久性素材であり、充分な製品寿命を有してはいるが、１５年前〜２０年前に施工された車両の内装については、近年改修による新装が必要な時期を迎えており、この改修の必要性に伴って生ずる産業廃棄物の処理が、今後は重要な課題となってくることが予想されるため、適切な対処が望まれている。
【０００７】
このような産業廃棄物の削減対策としては、大別して次の２つの方法を考えることができる。具体的には、一つは廃棄物を分別回収し、それぞれを再利用する方法であり、もう一つは製品のライフを長くする、即ち、廃棄物とするまでの時間を長期化することである。この場合、前者の再利用の途が資源の有効活用には適しているとはいえるが、現実問題として、未だ有効で充分な技術が確立されているとはいえず、また、再利用には多大なコストと時間を要し、その結果、鉄道車両のメーカーあるいは保守者に多大な負担を強要し、ひいては、その負担を鉄道の利用者の利用料金等に反映させざるを得ない事態を招くおそれがある。従って、後者のライフサイクルの長期化が、現時点では望ましい方法ではあるが、このライフサイクルの長期化の実現に際しても、技術上種々の困難な問題が残存していた。
【０００８】
即ち、第１に、化粧パネルや化粧天板の内装材のライフサイクルの長期化を図るには、化粧材を積層することが考えられ、事実、特に、メラミン樹脂化粧板は、車両用各種化粧材の中にあって、その優れた長期耐久性及び意匠性から、積層可能なメラミン樹脂化粧板の実用化が以前より望まれていた。しかし、長期間にわたる寒暖変化や湿度変化、更には半屋外環境に近い過酷な使用環境下における耐候性が必要とされる車両の内装材又は外装材の一部として、メラミン樹脂化粧板を適用した場合、メラミン樹脂化粧板が有する高い弾性応力を伴なって生じる反り、寸法変化率を抑え込むことが困難であったため、メラミン樹脂化粧板を適切に積層することは実現できなかったのが現状である。
【０００９】
この反りや寸法変化の問題については、本発明者等は、寸法変化が小さく常温加工性に優れたメラミン樹脂化粧シートを提案している（特許文献１参照）。しかし、第２に、仮に、このメラミン樹脂シートを既存の化粧パネルに積層しても、特に車両用内装材として使用するに際しては、適合することが必須となる車両材料燃焼試験（以下、単に「車材燃試」と略称する。）の「不燃性」基準をクリアさせることが困難であった。このことは、勿論、従来のメラミン樹脂化粧板を、高強度接着剤を用いて積層した場合にも、同様に生ずる問題であった。
【００１０】
この車材燃試における「不燃性」の基準をクリアするためには、それ自体が車材燃試「不燃性」を有する既存材料のアルミベースメラミン樹脂金属化粧板（製品厚みが１．２〜１．６ｍｍ）を接着剤にて積層することにより対応することが考えられる。しかし、第３に、この方法では、既設のパネル形状、寸法採りに合わせて化粧板を裁断加工することや、現場での貼り合せ作業が非常に困難で、その結果、多大な工程数を要する割には改修後のパネルの反りや接着面の剥がれ等の不具合が生ずるおそれが高かったため、適切な方法とはいえなかった。
【００１１】
一方、化粧パネル自体の交換を伴わず、かつ、現場において適切な寸法に裁断等して簡易に改修作業を行うと共に、改修後の反りや剥がれを防止するためには、塗料を塗布したり、また、熱可塑樹脂化粧シートを積層することが考えられるが、いずれの方法も表面硬度が低く、改修後において長期耐久性を保持することができなかったため、上貼り箇所が車両の天井部位に限定されたり、また、短期間の延命策、応急策としてのみ効果を有し、結局は化粧パネルごと交換せざるを得ないのが実状であった。
【００１２】
また、この熱可塑性樹脂化粧シートは、その耐熱性に限界があるため、既存の化粧パネルの仕上げ表面に積層しても、上述したように、車材燃試の「不燃性」基準をクリアーすることは殆ど困難であり、その結果、実際に、上貼りに適用できる安価で汎用性のある化粧シートは極めて少ないのが実情であった。特に、下地芯材がステンレス板又はステンレスをベースとした板である化粧板の場合は、車材燃試の「不燃性」基準に適合させるのは、極めて困難であった。
【００１３】
以上のように、従来は、（１）反りや寸法変化を抑えつつ、（２）車材燃試における「不燃性」の基準に適合させ、同時に（３）現場における加工容易性をも有する改修方法、特に、メラミン樹脂化粧板の有する優れた意匠性及び耐久性を生かしつつ、化粧板を積層して仕上げ表面を新装することができる改修方法及びその方法に使用することができる化粧板は実現できていなかったのが実状であった。
【特許文献１】特開２００１−９６７０２号公報
【発明の開示】
【発明が解決しようとする課題】
【００１４】
本発明が解決しようとする課題は、上記の問題点に鑑み、メラミン樹脂化粧板の高耐久性を活用しつつ、特に車両等に要求される不燃性の基準をクリアすることができると共に反りや寸法変化を抑制して車両の内装材として適合させるだけではく、改修作業に要する工程数及び時間を低減して簡易に既存の仕上げ表面を新装することができると同時に改修費用の負担を軽減し、ひいては、産業廃棄物を有効に削減することができる仕上げ表面の改修方法及びこのような改修方法に使用することができる化粧板を提供することにある。
【課題を解決するための手段】
【００１５】
本発明においては、上記の課題を解決するための手段の開発を数年間行ってきた結果、メラミン樹脂化粧板を使用してその長期耐久性及び意匠性を生かしつつ、加工容易性（裁断加工作業）及び現場施工性（積層作業）にも優れ、施工後のパネル品質にも支障をきたさないようにするためには、化粧板の厚みを１．０ｍｍ以下、好ましくは０．８ｍｍ以下とすることが望ましいとの結論に達した。これは、積層するメラミン樹脂化粧板の厚みが１．０ｍｍを超えると、現場施工における寸法合わせのための裁断、切り欠き等の作業性が著しく低下すると共に、積層後の化粧板と、その他の既存の化粧パネル（下地化粧パネル）との間の厚み段差が生じて、意匠性を損ない、特別な段差処理や特殊押え部材が必要になるため設計変更、施工作業を複雑化させる等の弊害が生まれるためである。特に、車材燃試における「不燃性」への適合化を前提に、ユーザーからは出来る限り薄く、軽量化することが要求されていた。なお、このように、メラミン樹脂化粧板を薄型化するためには、オーバーレイ層等を省略するために、例えば、フェノール樹脂を含浸したコア層に、メラミン樹脂を含浸した化粧層を積層したメラミン樹脂化粧シートを使用した化粧板とすることが望ましい。
【００１６】
しかし、一方で、このように積層用のメラミン樹脂化粧板を薄く形成する上では、次の３点が品質上大きな障害となってくることも確認された。即ち、（１）反り対策、（２）既存の化粧パネルの仕上げ表面に積層した際の糊ダクによる表面の凹凸対策、（３）車材燃試における「不燃性」の基準のクリアの３点である。
【００１７】
まず、第１の反り対策であるが、本来、メラミン樹脂化粧板は、優れた特性を持つ反面、脆く、また吸脱湿による寸法変化が大きいといった欠点を有し、この寸法変化は、表面層にくるメラミン樹脂化粧層の挙動に大きく左右される。従って、この反りを防止するためには、吸脱湿による寸法変化率がコア層の２〜３倍も大きいメラミン樹脂化粧層における吸脱湿挙動を抑制することが必要となる。
【００１８】
このメラミン化粧板の積層成形品は、通常は、製造工程における取扱い上の制限や設置後に割れやひび等が生じないように、全体の重量に対する含水率が５〜６％程度となるように調整せざるを得ない。しかし、一方で、含水率が高いが故に、脱湿後の密度が低く圧縮され易いと共に、吸湿後には膨張し易く、その結果、寸法変化率が大きくなる。この場合、メラミン樹脂化粧層を成形する前の含浸紙中の揮発分量を約３０％減少させると、含水率を０．６〜１．２％程度低下させることができる。寸法変化は、この含水率変動と強い正相関があるため、含浸紙中の揮発分量を減少させて含水率を０．６〜１．２％低下させると、寸法変化率を２０〜３０％程度小さくできることがわかった。従って、化粧板全体としての含水量を通常の５〜６％程度より更に低い３％以下とすれば、寸法変化率を著しく低減して反りを確実に抑制することができると考えられる。
【００１９】
しかし、通常、メラミン樹脂を含浸した含浸紙は、製造工程上の取扱い制限から、揮発分が６〜８％に調整されるが、更に低揮発分化して含水率を低率化するとしても５．５％が限界であり、その程度の調整では、０．５ｍｍ以下の薄型化を実施した場合の反りを抑える効果は不十分である。このため、含水率を３％以下に低減して反りを抑えるのは従来は困難であり、単に、揮発分量を著しく低減して含水率を低下させると、割れやひびの原因となる問題も発生する。この場合、化粧板の寸法挙動に影響を及ぼす含水率は、含浸紙中の揮発分と加圧成形中に生成する縮合反応水とで決まるため、本発明においては、例えば、水溶性アクリル樹脂等の非縮合反応系変性剤の添加率に応じて含水率を低減させることにより、寸法変化率の抑制を図りつつ、同時に、揮発分を５．５％以下にしても製造工程に支障をきたしたり、設置後において割れやひびが生じない含浸紙を成形することを可能にした。
【００２０】
また化粧板を構成するコア層についても、通常、揮発分が６〜８％に調整されるところ、４％以下に調整して化粧板の低含水率化を図り、コア層とメラミン樹脂化粧層とから成る積層体の厚みが０．５ｍｍ以下となる場合においても、反りが出にくいメラミン樹脂シートを製造することが可能となった。
【００２１】
第２に、既存の化粧パネルに積層した際の糊ダクによる表面の凹凸対策であるが、化粧板は、上記のように、できるだけ薄型化することが望まれる一方、薄くすればする程、化粧板を既存の化粧パネルに貼り合せる際の接着層の糊ダクを拾い易くなり、表面に凹凸が生じ易い。この点については、金属板を裏面に設置することが有効ではあるが、従来のメラミン樹脂化粧シートを金属板に積層すると、両者の寸法変化挙動や線膨張率特性の格差から、反り発生を抑えることが困難であった。
【００２２】
この点について、本発明は、上述したメラミン樹脂含浸紙、コア層フェノール含浸紙の揮発分率を通常より３０％以上削減して寸法変化率を低く抑えた結果、この金属板への積層による複合成形を実用品質にすることができようになった。なお、この金属板としては、実用面からアルミ板が好適である。耐燃焼性においては熱伝導率の良い金属銅板も適用可能だが錆易く、長期耐久性が必要な車両用途には問題があり、材料コストも高くなる問題がある。また、ステンレス板の場合は、熱伝導率が低過ぎるため燃焼時の熱放散効果が少なく、次に述べる耐燃焼性を大きく低下させ、車材燃試における不燃性の基準をクリアーするためには０．８ｍｍ以上の板厚とすることが必要であり、薄型化することが要求される積層用の化粧板としては、不適である。
【００２３】
第３に、車材燃試における「不燃性」の基準に適合させる問題であるが、これは、車両用の内装材として適用するためには、解決することが必須の課題であるといえる。しかし、メラミン樹脂化粧シートにおいては、熱可塑シートと異なり、熱硬化性樹脂であるメラミン樹脂とフェノール樹脂の硬化反応工程で縮合水が発生するため、一定の含水率を有し、車材燃試では、この含水率が、耐燃焼性を低下させる原因ともなっていた。とりわけ、薄型化した場合は、特に縮合水を多く発生させるメラミン樹脂の影響が高くなり、耐燃焼性には益々不利となる問題を誘発していた。
【００２４】
この点については、本発明においては、上述したとおり、含水率を非常に小さく低減すると共に、金属板としてアルミ板を使用していることから、充分に対応が可能になった。のみならず、本発明においては、更に、メラミン樹脂化粧板を構成するメラミン樹脂シートの製造工程、及び、積層用のメラミン樹脂化粧板を既存の化粧パネルに貼り合せる際の施工技術においても、以下の通り、分析して、重要な改良を加えた。
【００２５】
即ち、メラミン樹脂化粧板は、ベースとなる化粧紙及びコア層基材（例えば、未晒しクラフト紙やガラスペーパー等）に熱硬化性樹脂であるメラミン樹脂、フェノール樹脂或いはこれらに熱可塑性樹脂を混合した変性樹脂をバインダー材として含浸処理した樹脂含浸紙を積層した上で、加熱・加圧成形して得られるが、成形された積層体表面には、基材を構成する繊維目から生ずる数十ミクロン〜数百ミクロンの粗さを持った凹凸上の地合いムラが形成される。
【００２６】
この場合、常用される高圧プレス積層成形においては、その凹凸は、通常、裏面側に偏って形成される傾向にあるが、この裏面側に、金属板等を積層するための極軽量粘着テープをラミネート加工する際に、凹凸部に気泡が抱き込まれる。ここで抱き込まれた残留気泡は、燃焼試験の際に受ける燃焼熱により膨張し、接着面の熱放散性を阻害する原因となり、耐燃焼性を低下させることがある。従って、粘着テープをラミネート加工する際に、充分に脱泡することにより、耐燃焼性を向上させることができる。その上で、ラミネート加工時のロール圧力、圧力分布の均一性を管理することが重要である。
【００２７】
また、積層対象となる既設の下地化粧パネルとの貼り合せの際も、これと同様な施工管理が必要である。具体的には、脱泡処理する上で効果的手段として、下地化粧パネルとの貼り合せの後にアイロン加熱や高周波加熱簡易装置等を使った『熱圧着』処理を施すと脱泡処理と共に熱活性による粘着強度の改善（被着体表面の微小な凹凸部分に対する粘着剤の濡れ面積が拡大）を図ることができる。
【００２８】
以上のようにして、本発明においては、メラミン樹脂化粧板の有する長期耐久性を生かしつつ、特に車両の内装材の改修方法を実現化することに成功し、以下の適切な解決手段を提供するものである。
【００２９】
具体的には、本発明は、上記の課題を解決するための第１の手段として、既存の仕上げ表面に、メラミン樹脂化粧層を有するメラミン樹脂化粧板を積層して、仕上げ表面を新装することを特徴とする仕上げ表面の改修方法を提供するものである。即ち、この第１の解決手段は、従来達成できなかった「メラミン樹脂化粧板」を上貼りして、既存の仕上げ表面を改修するものである。
【００３０】
本発明は、上記の課題を解決するための第２の手段として、上記第１の解決手段において、メラミン樹脂化粧板は、メラミン樹脂化粧板全体の重量に対する含水率が３．０％以下に調整されていることを特徴とする仕上げ表面の改修方法を提供するものである。
【００３１】
本発明は、上記の課題を解決するための第３の手段として、上記第１又は第２のいずれかの解決手段において、メラミン樹脂化粧板は、メラミン樹脂に非縮合反応系変性剤が含有されていることを特徴とする仕上げ表面の改修方法を提供するものである。
【００３２】
本発明は、上記の課題を解決するための第４の手段として、上記第３の解決手段において、非縮合系変性剤が、水溶性アクリル樹脂であることを特徴とする仕上げ表面の改修方法を提供するものである。
【００３３】
本発明は、上記の課題を解決するための第５の手段として、上記第１乃至第４のいずれかの解決手段において、メラミン樹脂化粧板は、脱泡処理されていることを特徴とする仕上げ表面の改修方法を提供するものである。
【００３４】
本発明は、上記の課題を解決するための第６の手段として、上記第５の解決手段において、メラミン樹脂化粧層を成形後にロールにより加圧することにより、又は、メラミン樹脂化粧板を仕上げ表面に積層した後にこのメラミン樹脂化粧板を加熱若しくは熱圧着して脱泡処理することを特徴とする仕上げ表面の改修方法を提供するものである。
【００３５】
以上の解決手段により、本発明においては、薄型化しつつ、充分に反りを抑制することができると共に、車材燃試における不燃性の基準に適合させることも可能となったことから、次の解決手段をも提供するものである。即ち、本発明は、上記の課題を解決するための第７の手段として、上記第１乃至第６のいずれかの解決手段において、メラミン樹脂化粧板は、全体の厚みが１．０ｍｍ以下であることを特徴とする仕上げ表面の改修方法を提供するものである。
【００３６】
本発明は、上記の課題を解決するための第８の手段として、上記第１乃至第７のいずれかの解決手段において、メラミン樹脂化粧板は、コア層とこのコア層に積層されたメラミン樹脂化粧層とから成る化粧材に金属板を積層して成り、この金属板の厚みが０．２ｍｍ〜０．７ｍｍであり、この金属板を仕上げ表面に貼り付けることを特徴とする仕上げ表面の改修方法を提供するものである。
【００３７】
本発明は、上記の課題を解決するための第９の手段として、上記第８の解決手段において、金属板は、アルミ板であることを特徴とする仕上げ表面の改修方法を提供するものである。
【００３８】
本発明は、上記の課題を解決するための第１０の手段として、上記第１乃至第９のいずれかの解決手段において、メラミン樹脂化粧板は、裏面に予め粘着層が設けられていることを特徴とする仕上げ表面の改修方法を提供するものである。
【００３９】
本発明は、上記の課題を解決するための第１１の手段として、上記第１乃至第１０のいずれかの解決手段において、仕上げ表面が、車両又は船舶の内装材又は外装材の仕上げ表面であることを特徴とする仕上げ表面の改修方法を提供するものである。
【００４０】
また、本発明は、上記第１乃至第１１の解決手段に使用することができる下記の化粧板をも提供するものである。即ち、本発明は、上記の課題を解決するための第１２の手段として、コア層とこのコア層に積層されたメラミン樹脂化粧層とから成る化粧材に金属板を積層して成る化粧板であって、この化粧板全体の重量に対する含水率が３．０％以下に調整されていることを特徴とする化粧板を提供するものである。
【００４１】
本発明は、上記の課題を解決するための第１３の手段として、上記第１２の解決手段において、メラミン樹脂に非縮合反応系変性剤が含有されていることを特徴とする化粧板を提供するものである。
【００４２】
本発明は、上記の課題を解決するための第１４の手段として、上記第１３の解決手段において、非縮合系変性剤が、水溶性アクリル樹脂であることを特徴とする化粧板を提供するものである。
【００４３】
本発明は、上記の課題を解決するための第１５の手段として、上記第１２乃至第１４のいずれかの解決手段において、脱泡処理されていることを特徴とする化粧板を提供するものである。
【００４４】
本発明は、上記の課題を解決するための第１６の手段として、上記第１５の解決手段において、メラミン樹脂化粧層がロールにより加圧されて脱泡処理されていることを特徴とする化粧板を提供するものである。
【００４５】
本発明は、上記の課題を解決するための第１７の手段として、上記第１２乃至第１６のいずれかの解決手段において、全体の厚みが１．０ｍｍ以下であることを特徴とする化粧板を提供するものである。
【００４６】
本発明は、上記の課題を解決するための第１８の手段として、上記第１２乃至第１７のいずれかの解決手段において、金属板の厚みが０．２ｍｍ〜０．７ｍｍであることを特徴とする化粧板を提供するものである。
【００４７】
本発明は、上記の課題を解決するための第１９の手段として、上記第１２乃至第１８のいずれかの解決手段において、金属板が、アルミ板であることを特徴とする化粧板を提供するものである。
【００４８】
本発明は、上記の課題を解決するための第２０の手段として、上記第１２乃至第１９のいずれかの解決手段において、裏面に予め粘着層が設けられていることを特徴とする化粧板を提供するものである。
【発明の効果】
【００４９】
本発明によれば、上記のように、メラミン樹脂化粧板全体の重量に対する含水率を３．０％以下に調整しているため、吸脱湿による寸法変化率が低減して、反りや割れ、ヒビが生じにくいと共に、吸脱湿後の気泡又は水分が熱膨張して耐燃焼性が低下することがなく、車材燃試における不燃性の基準をクリアすることができる実益がある。
【００５０】
この場合、本発明によれば、上記のように、メラミン樹脂に、例えば、水溶性アクリル樹脂等の非縮合反応系変性剤が含有されているため、含水率を低減するために揮発分量を低減させても、割れやヒビが生じにくくなり、製造工程にも支障を来すことがない実益がある。
【００５１】
また、本発明によれば、上記のように、メラミン樹脂化粧板をロールにより加圧処理する等して脱泡処理しているため、残留気泡が熱膨張して熱放散性を阻害することにより、耐燃焼性を低下させることがないため、車材燃試における不燃性の基準をクリアすることができる実益がある。
【００５２】
本発明によれば、メラミン樹脂化粧板を薄型化しつつ、充分に反りを抑制することができると共に車材燃試における不燃性の基準に適合させることも可能となったことから、上記のように、メラミン樹脂化粧板全体の厚みを１．０ｍｍ以下としているため、裁断等の加工の容易性及び積層作業の取扱いの容易性を確保することができる実益がある。
【００５３】
本発明によれば、上記のように、化粧材に、厚さ０．２ｍｍ〜０．７ｍｍの金属板を積層しているため、既設の化粧パネルの仕上げ表面に接着しても、糊ダクによる凹凸を防止することができると共に、金属板により熱放散効果が向上するため、車材燃試における不燃性の基準をクリアすることができる実益がある。
【００５４】
この場合、特に、上記のように、この金属板として、熱伝導効率が高いと共に長期耐久性を有するアルミ板を使用しているため、長期にわたって良好な耐燃焼性を維持することができる実益がある。
【００５５】
本発明によれば、上記のように、裏面に予め粘着層を設けているため、施工現場における作業性を向上させることができる実益がある。
【００５６】
以上により、本発明によれば、上記のように、既存の仕上げ表面に、メラミン樹脂化粧板を積層して、仕上げ表面を新装しているため、既設の化粧パネルを交換することなく、メラミン樹脂化粧板の有する長期耐久性及び意匠性を活用して、簡易に短時間で仕上げ表面を新装することができると同時に、無駄な資源の廃棄をする必要がなく、環境保全、産業廃棄物対策を有効に実現することができる実益がある。
【００５７】
また、以上の結果、本発明によれば、上記のように、車両又は船舶の内装材又は外装材の仕上げ表面を簡易にかつ適切に新装することができる実益がある。
【発明を実施するための最良の形態】
【００５８】
本発明の実施の形態を図面を参照しながら詳細に説明すると、図１は、本発明の仕上げ表面の改修方法の状態を示し、この改修方法は、図１に示すように、例えば、既設の車両用化粧パネル１等の仕上げ表面に、メラミン樹脂化粧板１０を積層して、仕上げ表面を新装するものである。
【００５９】
このメラミン樹脂化粧板１０は、図１に示すように、接着テープ２等の粘着剤により、既設の車両用化粧パネル１の仕上げ表面に積層される。なお、この粘着剤としては、燃焼の際に粘着剤が断熱層となり、燃焼熱の拡散を阻害して燃焼面の燃焼温度を上昇させて着火・着炎を促進する原因とならないよう、充分な接着強度を有しつつ、できるだけ薄いものを使用することが望ましい。また、メラミン樹脂化粧板１０の積層は、接着品質の安定化を図るために、既設の車両用化粧パネル１の仕上げ表面に付着した汚れや異物を除去してから行う。
【００６０】
このメラミン樹脂化粧板１０は、図２に示すように、化粧材１２に、金属板１４を積層して形成され、この化粧材１２は、図２に示すように、コア層１６と、このコア層１６に積層されたメラミン樹脂化粧層１８とから成っている。
【００６１】
このメラミン樹脂化粧層１８は、印刷された化粧紙にメラミン樹脂を含浸させて乾燥させたメラミン樹脂含浸化粧紙から成り、メラミン樹脂化粧板１０としての表面性能を有するものである。化粧紙に含浸させるメラミン樹脂は、通常の一般的メラミン樹脂化粧板用のメラミン樹脂に、水溶性アクリル樹脂等の非縮合系熱可塑性樹脂を混合したものを使用する。なお、このメラミン樹脂としては、柔軟性や耐クラック性を考慮して、ポストフォームタイプ化粧板に使用するメラミン樹脂が好適である。
【００６２】
また、コア層１６は、図示の実施の形態においては、クラフト紙にフェノール樹脂を含浸させて乾燥させたフェノール樹脂含浸紙から成り、通常使用するものに比べ、揮発分を４０〜６０％程度低下させることが好ましい。なお、コア層１６に適用するバインダー樹脂は、特に、フェノール樹脂に限定されるものではなく、その他、エポキシ樹脂や、フェノール樹脂とエポキシ樹脂の共縮合体を使用することもでき、更には、耐燃焼性において燃焼時の発熱量抑制に優れるメラミン樹脂をベースとするエポキシ変性メラミンやアクリル樹脂混合メラミン樹脂等も有効である。
【００６３】
ここで重要なのは、金属板１４と、表面層を形成する化粧材１２との積層化において、この両者の一体成形に支障がなく、充分な層間強度を維持することができると共に、耐熱性に優れ、かつ、反りの発生要因となる寸法変化率を抑制することができる材質を調整、選択することである。この寸法変化率としては、メラミン樹脂化粧板１０の寸法変化率が、縦方向、横方向共に０．２％以下となることが望ましい。
【００６４】
金属板１４は、上述したように、アルミ板を使用するのが望ましく、メラミン樹脂化粧板１０全体の厚みを１．０ｍｍ以下にする上においては、化粧材１２の厚みをも考慮すると、このアルミ板等の金属板１４の厚みは、０．７ｍｍ以下とすることが好ましいが、本発明が目的とする積層方式による改修方法で求められる現場施工性や積層後の既設の書両用化粧パネル１との段差部における意匠性を考慮して、０．５ｍｍ以下とすることが望ましい。
【００６５】
なお、これらのコア層１６及びメラミン樹脂化粧層１８から成る化粧材１２と金属板１４の積層方法としては、通常の高圧メラミン樹脂化粧板の成形において一般的に使用される手段、即ち、平型プレス装置を使用した加熱加圧等により行うことができ、この加熱加圧の際の最高温度は、１３５〜１４５℃程度に調整することが好ましい。
【実施例】
【００６６】
次に、本発明の実施例及び、本発明の効果を裏付けるために設定したいくつかの比較例について説明する。
（実施例１）
図２に示す本発明のメラミン樹脂化粧板１０を以下の方法にて形成した。即ち、モル比１．６、数平均分子量２３０、不揮発分５２重量％、粘度４０ｃｐｓ／２０℃のポストフォーム用水溶性メラミン樹脂を用意し、不揮発分比率で、このメラミン樹脂１００重量部に対して、固形分４５重量％、粘度３５ｃｐｓ／２０℃の水性アクリル樹脂エマルジョン２０重量部を混合して水で粘度２０ｃｐｓ／２５℃に調整した後、触媒を添加した含浸用変性メラミン樹脂ワニスを調製した。このワニスを基材として通常の化粧紙（単色抄き込み紙、米坪１３０ｇ／ｍ２  ）に含浸し、樹脂量５２重量％、揮発分５重量％に乾燥調整し変性メラミン樹脂含浸化粧紙１８を得た。
【００６７】
続いて、米坪１４５ｇ／ｍ2の未晒クラフト紙を基材とし、一般のメラミン化粧板の生産に使用するホルムアルデヒド／フェノールモル比１．３の水溶性レゾール型フェノール樹脂をこの基材に含浸して、樹脂量４５重量％、揮発分重量３％に乾燥調整したフェノール樹脂含浸紙２１を得た。このフェノール含浸紙１２は通常のフェノール樹脂含浸紙に比較し、樹脂分を１５％増加し、揮発分を５０％低下させたものである。
【００６８】
これらのメラミン樹脂含浸紙（メラミン樹脂化粧層１８）、フェノール樹脂含浸紙（コア層１６）及び厚さ３３０ミクロンのアルミ板１４を順次重ね合わせ、通常の高圧メラミン樹脂化粧板の加圧成形方法に準じて製品最高温度１３５〜１４０℃の範囲で成形した。その結果、成形後のメラミン樹脂化粧板１０全体の厚みは０．６７ｍｍ、全体の重量に対する含水率は１．８％であった。
【００６９】
次に、成形された厚さ０．６７ｍｍのメラミン樹脂化粧板１０の裏面に、基材５μｍの超軽量、超細径繊維によるポリエステル布織布を支持体とする構造用高粘着型アクリル系粘着テープ２をロール線圧４０Ｎ／ｃｍのロール圧締でラミネート加工し、裏面糊付きメラミン樹脂化粧板１０を得た。このメラミン樹脂化粧板１０を、車両用の内装材として一般に使用されている厚さ１．６ｍｍの金属ベースメラミン樹脂化粧板（ベースアルミは１．２ｍｍ）に金属製ハンドロールで片方から脱気しながら順次押え込み貼り合せた。貼り合せ後は、表面温度が１８０〜２００℃に加熱されたアイロンを使って、貼り合せたメラミン樹脂化粧板１０に傷が付かないように、表面側から熱圧仕上げした。アイロン接触時間は熱圧面に５〜１０秒間／箇所程度当たるように押えた。
【００７０】
（実施例２）
図２に示す本発明のメラミン樹脂化粧板１０を以下の方法にて形成した。即ち、コア層１６として、実施例１におけるフェノール樹脂含浸紙の代わりに、米坪５０ｇ／ｍ2のガラスペーパー基材に実施例１の表面化粧層１８に使用する水溶性メラミン樹脂と水性エマルジョン型アクリル樹脂（日本ゼオン製アクリルラテックス「ＬＸ−８５１Ｅ」）を樹脂固形分比６０：４０にて混合し、混合樹脂重量当り１重量％のメトキト系シランカップリング剤と無機シリカを４重量％添加し、更にシリコン系消泡剤を０．０５重量％添加した含浸用調合樹脂を使って、樹脂量７５重量％、揮発分１．６重量％のメラミン樹脂含浸化粧紙を作製し、これをコア層１６として代替とした点を除いては、実施例１の方法と同様にして、厚さ０．７０ｍｍの高圧メラミン樹脂化粧板１０を得た。このメラミン樹脂化粧板１０の全体の重量に対する含水率は１．５％あった。その後は、実施例１と同様の手順、同一の高強度粘着テープ２にて裏面糊付きメラミン樹脂化粧板１０とした上で、実施例１と同様の積層方法にて、メラミン樹脂化粧板１０を積層した。
【００７１】
（実施例３）
実施例１に使用したアルミ板１４の厚みを０．５０ｍｍとした以外は、実施例１と同様の手順に従って、裏面粘着材付きメラミン樹脂化粧板１０を得た。これを使って実施例１と同じ手順により、厚さ０．８ｍｍの意匠性ステンレス板（下地となる既設のパネル材）に積層した。
【００７２】
（実施例４）
コア層１６として、実施例１におけるフェノール樹脂含浸紙の代わりに、米坪２３ｇ／ｍ2の晒し薄葉紙基材にＦ／Ｐモル比１．２の脱水タイプ高固形分型フェノール樹脂と市販エポキシ樹脂（チバガイギー製）のＭＥＫ５０％溶解樹脂を樹脂固形分比５０：５０に混合した含浸用混合樹脂を使って、樹脂量６０重量％、揮発分４．２重量％の含浸紙を作製し、これをコア層１６として代替した点、及び、実施例１において使用したアルミ板１４の代わりに厚さ０．３０ｍｍの薄厚銅板を使用した点を除いて、実施例１と同様の手順に従って、裏面粘着材付きメラミン樹脂化粧板１０を得た。このメラミン樹脂化粧板１０を、実施例１と同手順により、積層した。
【００７３】
（比較例１）
実施例１に使用したメラミン樹脂化粧層１８において、メラミン樹脂に添加した水性アクリル樹脂エマルジョン添加を止め、かつ含浸紙特性を通常のメラミン化粧板の製造工程で適用する樹脂量５６重量％、揮発分６．５重量％に調整した以外は、実施例１と同様に行い積層した。
【００７４】
（比較例２）
実施例１に使用したアルミ板１４の板厚を０．１０ｍｍとした以外は、実施例１と同様の手順に従って、裏面粘着材付き積層用メラミン樹脂化粧板１０を作製し、これを実施例１と同手順により、厚さ１．６ｍｍの金属アルミメラミン化粧板３に積層した。この比較例２においては、アルミ板１４の厚みが薄い結果、実施例１と同じ化粧材１４を使用しても、相対的に、メラミン樹脂化粧板１０全体の重量に対する含水率が上昇し、含水率は、３．２％であった。
【００７５】
（比較例３）
実施例１に使用したメラミン樹脂化粧板１０の代わりに、図３に示すように、アクリル系粘着材付き厚さ１５０ミクロンの化粧塩ビシート３を、実施例３と同様に厚さ０．８ｍｍの意匠性ステンレス板（既設の車両用化粧パネル１）に積層した。
【００７６】
上記の本発明の各実施例及び比較例にて得られた各化粧パネル（メラミン樹脂化粧板１０が積層された既設のパネル）について、メラミン樹脂化粧板１０の厚さと寸法変化率、含水率を比較すると共に、積層後の化粧パネルの外観、パネル反り、車材燃試結果及び積層施工性を比較した結果を表１に示す。
【００７７】
【表１】
2005246892.tif 000003
【００７８】
なお、この表１に示す結果を得るに際して各種データは、以下の規準に準拠して測定した。
１．寸法変化率：ＪＩＳ Ｋ ６９０２の試験方法に準拠して実施。
２．含水率：１０５℃×２４時間乾燥処理前後の重量減量率。
３．耐煮沸性：ＪＩＳ Ｋ ６９０２の試験方法に準拠して実施。
４．ＣＣＭ燃焼試験：新建築基準法に適用するコーンカロリーメータ試験の総発熱量を測定した。
５．パネル環境試験：積層用化粧板を接着方法にて下地化粧パネルに貼り合せた後、養生4日間経過した後に６０℃熱風乾燥機内で４日間処理し、室温まで冷却した後のパネル反り量、接着面の剥離の有無を観察した。
６．耐燃焼性：鉄道車両用材料燃焼試験に準拠して実施。
７．積層化粧パネル施工性：現場施工で必要とされる裁断加工性、積層施工に掛る工数及び施工−後のパネル品質を比較して、「好適」「適」「不適」に分類した。
【００７９】
この表１から解るとおり、（１）メラミン樹脂に非縮合反応系変性剤が含有されていない比較例１、及び、塩化ビニルシートを使用した比較例３においては、いずれも、接着層の剥がれ等が見られた。これに対して、水性アクリル樹脂エマルジョンを含む本発明の実施例１〜４については、いずれも係る現象は見られず、水溶性アクリル樹脂等の非縮合反応系変性剤をメラミン樹脂に含有することにより、剥がれを防止できることが確認できた。
【００８０】
次に、（２）含水率が３．０％を超えている比較例２においては、低湿側の寸法変化率が、縦横いずれにおいても、必要とされる０．２％を超えており、目立った反りは生じなかったものの、この含水率の高さが耐燃焼性を低下させて、不燃性の基準をクリアできなかったことが解る。このことから、含水率を３．０％以下に調整することで、寸法変化率を低減して不燃性の基準に適合させることができることが裏付けられた。
【００８１】
この不燃性の点については、比較例１〜３のいずれもクリアできなかったのに対し、含水率を３．０％以下に抑え、メラミン樹脂に水溶性アクリル樹脂を含有した本発明の実施例１〜４については、全て、不燃性の基準のクリア、反りや剥がれの発生防止のいずれをも満たすことができた。従って、本発明の改修方法によって、メラミン樹脂化粧板１０の長期耐久性を活用しつつ、車両の内装に適した改修が実現できたといえる。
【産業上の利用可能性】
【００８２】
本発明は、例えば、鉄道や自動車等の不燃性が要求される車両の内装材又は外装材の改修としては勿論、その他船舶等の内装材又は外装材の新装にも適用することができ、また、化粧板は、改修のみならず、新製品としての化粧用パネルとして適用することもできる。
【図面の簡単な説明】
【００８３】
【図１】本発明のメラミン樹脂化粧板を積層した既設の車両用化粧パネルの断面図である。
【図２】本発明のメラミン樹脂化粧板の断面図である。
【図３】比較例のパネルの断面図である。
【符号の説明】
【００８４】
１  既設の車両用化粧パネル
２  粘着テープ
３  塩化ビニルシート
１０  メラミン樹脂化粧板
１２  化粧材
１４  金属板
１６  コア層
１８  メラミン樹脂化粧層
【図１】
2005246892.tif 000004
【図２】
2005246892.tif 000005
【図３】
2005246892.tif 000006